СЫРЬЕВАЯ СМЕСЬ ДЛЯ ИЗГОТОВЛЕНИЯ СТРОИТЕЛЬНЫХ ИЗДЕЛИЙ
RAW MIX TO MANUFACTURE CONSTRUCTION PRODUCTS

Изобретение относится к промышленности строительных материалов, а именно к составам сырьевых смесей для изготовления строительных изделий, преимущественно кирпича, керамических камней.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является повышение морозостойкости строительных изделий, изготовленных из сырьевой смеси.
Технический результат достигается тем, что сырьевая смесь для изготовления строительных изделий, включающая глину, макулатуру, древесные опилки, дополнительно содержит гранулированный доменный шлак фракции 0,6-5 мм и галит при следующем соотношении компонентов, мас.%: кирпичная глина 82,6-85,7; макулатура 0,1-0,2; древесные опилки 0,1-0,2; гранулированный доменный шлак фракции 0,6-5 мм 12,0-16,0; галит 1,0-2,0.
В таблице приведены составы сырьевой смеси.
Компоненты
Состав, мас.%:
1
2
3
Кирпичная глина
85,7
84,2
82,6
Макулатура
0,2
0,15
0,1
Древесные опилки
0,1
0,15
0,2
Гранулированный доменный шлак фракции 0,6-5 мм
12,0
14,0
16,0
Галит
2,0
1,5
1,0
Морозостойкость, циклы
~100
~100
~100
2
2
3
2
3
3
Для приготовления сырьевой смеси может быть использована любая кирпичная глина, например глина Мало-Ступкинского месторождения, характеризующаяся следующим химическим составом, мас.%: SiO 52,0-75,1; AlO 12,67-21,94; FeO 2,7-6,44; CaO 1,76-7,07; MgO 1,08-5,42; SO 0,87; п.п.п. 3,01-4,2. Возможно использование любого доменного гранулированного шлака.
Компоненты дозируют в требуемых количествах. Глину измельчают до размера кусков 10-20 мм, сушат и размалывают сухим способом до получения частиц размером не более 2 мм. Глину смешивают с гранулированным доменным шлаком, древесными опилками, измельченной макулатурой. Полученную сырьевую смесь увлажняют до 8-12% водой с растворенным в ней галитом. Из смеси формуют полусухим способом изделия, которые обжигают при температуре 1000°C. Поверхности изделий (ложок и тычок кирпича) оплавляют низкотемпературной плазмой до образования на них стекловидного слоя.
Источники информации
1. SU 1379257 С 03 С 10/00 1988.